СОСТАВ ДЛЯ НАНЕСЕНИЯ ПОКРЫТИЯ

1. Способ нанесения покрытия на основу каменного типа, при этом вышеуказанная основа каменного типа основана на смеси каменных агрегатов с известковыми материалами и/или доломитовыми известняками, агломерированной с помощью первого связующего, при этом вышеуказанный способ включает образование слоя над указанной основой для увеличения ее прочности, химической устойчивости, устойчивости к износу и царапанию, при этом вышеуказанный способ отличается тем, что он включает следующие стадии:
нанесение на указанную основу матрицы покрытия, включающей, по меньшей мере, одно органическое вещество, выбранное из органосиланов, органофосфонатов, поликарбоновых соединений, соединений на основе триазиновых гетероциклов и наполнители, содержащие неорганические наночастицы и/или микрочастицы;
связывание вышеуказанной матрицы с основой; и
сушку указанной матрицы,
2
где указанное органическое вещество и/или указанные наночастицы и/или микрочастицы функционализированы молекулами с по меньшей мере одной из следующих функциональных групп: Si-OH, SiOR (R = органическое соединение) или Si-Cl, альдегидной или кетонной или COOH, NH, фосфатной, фосфонатной, сульфонатной, сульфатной.
2
3
2. Способ по п.1, в котором вышеуказанные наночастицы и/или микрочастицы неорганического наполнителя выбраны из оксидов, карбидов, боридов, нитридов металлов или полуметаллов, выбранных из группы, включающей оксид алюминия, карбид бора, нитрид бора, силикаты, стеклянные микросферы, карбид кремния, оксид кремния, кварц, оксид меди, микро- и нановолокна, частицы ядро-оболочка, n-NaSiO или их сочетание, функционализированное функциональными группами согласно п.1.
3. Способ по п.1 и 2, отличающийся тем, что вышеуказанная матрица покрытия имеет в составе органическое связующее на водной основе, водный, спиртовой, водно-спиртовой растворитель и ускоритель реакции.
4. Способ по одному из пп.1-3, отличающийся тем, что нанесение вышеуказанной матрицы покрытия на основу осуществляют путем соосаждения органического вещества и наночастиц и/или микрочастиц.
5. Способ по одному из пп.1-4, отличающийся тем, что вышеуказанная сушка матрицы включает стадию подвода тепла к основе с нанесенным покрытием для ускорения процесса отщепления воды у свободных функциональных групп и улучшения их сшиваемости.
6. Доска, изготовленная из каменного материала, включающего натуральную известковую основу или каменный агломерат, включающий известковые вещества и/или доломитовые известняки, со слоем покрытия, полученным по способу по одному из пп.1-5.
7. Доска по п.6, отличающаяся тем, что указанный слой покрытия имеет толщину в интервале от 100 нанометров до 500 микрометров.
2
3
8. Доска по п.6 или 7, отличающаяся тем, что указанный слой покрытия содержит неорганические микро- и/или наночастицы высокой прочности, состоящие из по меньшей мере одного вещества выбранного из: оксида алюминия, карбида бора, нитрида бора, силикатов, стеклянных микросфер, карбида кремния, оксида кремния, кварца, оксида меди, микро- и нановолокон, частиц ядро-оболочка, n-NaSiO или их сочетания.
9. Состав для нанесения покрытия на объект в форме доски, выполненной из основы каменного типа, при этом вышеуказанная основа основана на смеси каменных агрегатов с известковыми материалами и/или доломитовыми известняками, агломерированной при помощи первого связующего, отличающийся тем, что вышеуказанный состав содержит, по меньшей мере, одно органическое вещество, выбранное из органосиланов, органофосфонатов, поликарбоновых соединений, соединений на основе триазиновых гетероциклов, и наполнители, содержащие неорганические наночастицы и/или микрочастицы;
2
где указанное органическое вещество или указанные неорганические наночастицы или микрочастицы функционализированы молекулами, содержащими, по меньшей мере, одну из следующих групп: Si-OH, SiOR (R = органическое соединение) или Si-Cl, альдегидную или кетонную или COOH, NH, фосфатные, фосфонатные, сульфонатные, сульфатные.
10. Состав по п.9, содержащий органическое вещество на водной основе, водный, спиртовой, водно-спиртовой растворитель и ускоритель реакции.
11. Состав по п.9 или 10, отличающийся тем, что вышеуказанный органосилан выбирают из группы веществ, включающей TEOS (тетраэтилортосиликат), гамма-метакрилоксипропилтриметоксисилан, BTSE (1,2-бис(триэтоксисилан), гексадецилтриметоксисилан, 3-глицидоксипропилтриметоксисилан, дихлор(дифенил)силан, дихлордиметилсилан; а также вышеуказанные соединения на основе триазиновых гетероциклов, или содержащие триазиновые группы или содержащие свободные аминогруппы, или содержащие диамино-ПЭГ группу.
2
3
12. Состав по любому из пп.9-11, где вышеуказанные наночастицы и микрочастицы выбирают из группы веществ, включающей оксид алюминия, карбид бора, нитрид бора, силикаты, стеклянные микросферы, карбид кремния, оксид кремния, кварц, оксид меди, микро- и нановолокна, частицы ядро-оболочка, n-NaSiO или их сочетание.
13. Состав по п.12, отличающийся тем, что вышеуказанные нано- и микрочастицы функционализированы любой из фосфонатной, амино, альдегидной, сульфонатной, сульфатной, карбоксильной групп или органосиланами.